【事件の表示】
　特許第６０６５３０１号発明「改良された化学的および機械的耐久性を有するガラス組成物」の特許異議申立事件について、次のとおり決定する。
【結　論】
　特許第６０６５３０１号の特許請求の範囲を訂正請求書に添付された訂正特許請求の範囲のとおり、訂正後の請求項〔１〜６，８，１０〜１２〕，〔７，９〕,〔１３〜１５〕について訂正することを認める。
　特許第６０６５３０１号の請求項１ないし１５に係る特許を維持する。
【理　由】
第１．手続の経緯
　特許第６０６５３０１号は、平成２４年１０月２５日（優先権主張　２０１１年１０月２５日　米国）を国際出願日とする特願２０１４−５３８９９７号の一部を、平成２８年　６月２３日に新たな出願とした特願２０１６−１２４３６５号について、平成２９年　１月　６日に設定登録がされたものであり、その後、その請求項１〜１５に係る特許に対し、平成２９年　７月２４日付けで特許異議申立人　籾井　孝文により特許異議の申立てがされ、平成２９年１１月１５日付けで取消理由が通知され、その指定期間内である平成３０年　２月１９日付けで意見書の提出及び訂正の請求がされ、平成３０年　３月２８日付けで特許異議申立人より意見書の提出がなされたものである。
第２．訂正の適否についての判断
１．訂正の内容
　平成３０年　２月１９日付け訂正請求書による訂正（以下「本件訂正」という。）の内容は、次の訂正事項１〜６よりなる。
（ア）訂正事項１
　特許請求の範囲の請求項１に、「Ｘモル％のＡｌ２Ｏ３であって、Ｘは４〜８モル％である」と記載されているのを、「Ｘモル％のＡｌ２Ｏ３であって、Ｘは
５
（イ）訂正事項２
　特許請求の範囲の請求項１に、「ガラス組成を有する、医薬品パッケージ用ガラス」と記載されているのを、「ガラス組成を有
し、
　該ガラスは、イオン交換により強化可能であり、３５０℃〜５００℃の温度で３０時間未満の時間の１００％ＫＮＯ
３
の溶融塩浴中でのイオン交換により強化されたときに１０μｍ以上の層深さおよび２５０ＭＰａ以上の表面圧縮応力を有する圧縮応力層を有するものであり、および
　ＩＳＯ７２０に準じた少なくともＨＧＡ２の耐加水分解性を有
（ウ）訂正事項３
　特許請求の範囲の請求項７に、「該ガラスは、イオン交換により強化されたものであり、１０μｍ以上の層深さおよび２５０ＭＰａ以上の表面圧縮応力を有する圧縮応力層を有する、請求項１記載の医薬品パッケージ用ガラス。」と記載されているのを、独立形式に改め、「
医薬品パッケージ用ガラスであって、
　７０モル％〜８０モル％の濃度のＳｉＯ
２
と、
　４モル％〜８モル％の、ＭｇＯ、ＣａＯ、ＳｒＯおよびＢａＯよりなる群から選択されるアルカリ土類酸化物であって、ＭｇＯおよびＣａＯを含有し、ＣａＯの濃度は０．１モル％〜１．０モル％である、アルカリ土類酸化物と、
　Ｘモル％のＡｌ
２
Ｏ
３
であって、Ｘは５〜８モル％である、Ａｌ
２
Ｏ
３
と、
　Ｙモル％のアルカリ酸化物であって、Ｙは９モル％超であり、Ｎａ
２
ＯおよびＫ
２
Ｏを含有し、Ｎａ
２
Ｏの濃度は２モル％〜１５モル％であり、Ｋ
２
Ｏの濃度は０．０１モル％かつ２モル％以下である、アルカリ酸化物と、
を含み、
　Ｙ：Ｘの比が１超であるガラス組成を有し、
　該ガラスは、イオン交換により強化されたものであり、１０μｍ以上の層深さおよび２５０ＭＰａ以上の表面圧縮応力を有する圧縮応力層を有
し、および
　ＩＳＯ７２０に準じた少なくともＨＧＡ２の耐加水分解性を有する、
（エ）訂正事項４
　特許請求の範囲の請求項１３に、「Ｘモル％のＡｌ２Ｏ３であって、Ｘは４〜８モル％である」と記載されているのを、「Ｘモル％のＡｌ２Ｏ３であって、Ｘは
５
（オ）訂正事項５
　特許請求の範囲の請求項１３に、「Ｙモル％のアルカリ酸化物であって、Ｙは９〜１４モル％超である」と記載されているのを、「Ｙモル％のアルカリ酸化物であって、Ｙは９〜１４モル％であ
り、Ｎａ
２
ＯおよびＫ
２
Ｏを含有し、Ｎａ
２
Ｏの濃度は２モル％以上であり、Ｋ
２
Ｏの濃度は０．０１モル％〜２モル％であ
（カ）訂正事項６
　特許請求の範囲の請求項１３に、「ガラス組成を有する、医薬品パッケージ用ガラス」と記載されているのを、「ガラス組成を有
し、
　該ガラスは、イオン交換により強化可能であり、３５０℃〜５００℃の温度で３０時間未満の時間の１００％ＫＮＯ
３
の溶融塩浴中でのイオン交換により強化されたときに１０μｍ以上の層深さおよび２５０ＭＰａ以上の表面圧縮応力を有する圧縮応力層を有するものであり、および
　ＩＳＯ７２０に準じた少なくともＨＧＡ２の耐加水分解性を有
２．訂正の適否
（ア）訂正事項１，４
　訂正前の請求項１，１３に係る発明では、「Ａｌ２Ｏ３」の濃度（Ｘ）について、「Ｘは４〜８モル％である」ことを特定しているのに対し、訂正後の請求項１，１３に係る発明では、「Ｘは
５
　そして、当該訂正事項１，４は、本件特許明細書の段落【００３３】の「一部の実施形態において、ガラス組成物中のＡｌ２Ｏ３の量は、約４モル％以上かつ約８モル％以下である。他の一部の実施形態において、ガラス組成物中のＡｌ２Ｏ３の量は、約５モル％以上〜約７モル％以下である。」との記載に基づくものであり、本件特許明細書に記載した事項の範囲内においてしたものであるから、特許法第１２０条の５第９項で準用する第１２６条第５項の規定に適合するものである。
　さらに、実質上特許請求の範囲を拡張し、又は変更するものでもないから、特許法第１２０条の５第９項で準用する第１２６条第６項の規定に適合するものである。
（イ）訂正事項２，６
　訂正前の請求項１，１３に係る発明では、「ガラス組成を有する、医薬品パッケージ用ガラス」であることを特定しているのに対し、訂正後の請求項１，１３に係る発明では、「ガラス組成を有
し、該ガラスは、イオン交換により強化可能であり、３５０℃〜５００℃の温度で３０時間未満の時間の１００％ＫＮＯ
３
の溶融塩浴中でのイオン交換により強化されたときに１０μｍ以上の層深さおよび２５０ＭＰａ以上の表面圧縮応力を有する圧縮応力層を有するものであり、およびＩＳＯ７２０に準じた少なくともＨＧＡ２の耐加水分解性を有
　そして、当該訂正事項２，６は、本件特許明細書の段落【００４９】の「一部の実施形態において、ガラス組成物は、１０μｍ以上の層深さを有する圧縮応力層を形成するためのイオン交換能を有する。」、「付随する表面圧縮応力は、ガラス組成物が１００％溶融ＫＮＯ３の塩浴中で３５０℃〜５００℃の温度で約３０時間未満さらには約２０時間未満の時限の間処理した後、約２５０ＭＰａ以上、３００ＭＰａ以上、さらには約３５０ＭＰａ以上であってよい。」との記載及び段落【００５９】の「本明細書中に記載のガラス組成物は同様に、イオン交換による強化の前後両方において、ＩＳＯ７２０タイプＨＧＡ２の耐加水分解性も有しており」との記載等に基づくものであり、本件特許明細書に記載した事項の範囲内においてしたものであるから、特許法第１２０条の５第９項で準用する第１２６条第５項の規定に適合するものである。
　さらに、実質上特許請求の範囲を拡張し、又は変更するものでもないから、特許法第１２０条の５第９項で準用する第１２６条第６項の規定に適合するものである。
（ウ）訂正事項３
　訂正事項３は、訂正前の請求項７の記載が訂正前の請求項１の記載を引用する記載であったものを、請求項間の引用関係を解消し、請求項１の記載を引用しないものとし、独立形式請求項へ改めるための訂正であるから、特許法第１２０条の５第２項ただし書第４号に規定する「他の請求項の記載を引用する請求項の記載を当該他の請求項の記載を引用しないものとすること」を目的とする訂正である。
　また、訂正前の請求項７に係る発明では、「該ガラスは、イオン交換により強化されたものであり、１０μｍ以上の層深さおよび２５０ＭＰａ以上の表面圧縮応力を有する圧縮応力層を有する」として、ガラスの特性について表面圧縮層のみ特定していたのに対し、訂正後の請求項７に係る発明では、「
ＩＳＯ７２０に準じた少なくともＨＧＡ２の耐加水分解性を有する
　そして、当該訂正事項３は、上記（ア）〜（イ）で記載したとおり、本件特許明細書に記載した事項の範囲内においてしたものであるから、特許法第１２０条の５第９項で準用する第１２６条第５項の規定に適合するものである。
　さらに、実質上特許請求の範囲を拡張し、又は変更するものでもないから、特許法第１２０条の５第９項で準用する第１２６条第６項の規定に適合するものである。
（エ）訂正事項５
　訂正前の請求項１３に係る発明では、「アルカリ酸化物」に関して、９〜１４モル％のアルカリ酸化物を含むことのみを特定し、その材料については特定されていないのに対し、訂正後の請求項１３に係る発明では、「
Ｎａ
２
ＯおよびＫ
２
Ｏを含有し、Ｎａ
２
Ｏの濃度は２モル％以上であり、Ｋ
２
Ｏの濃度は０．０１モル％〜２モル％であ
　そして、当該訂正事項５は、本件特許明細書の段落【００３５】の「ガラス組成物は、ガラス組成物の分子量に基づいて約２モル％〜約１５モル％の量でＮａ２Ｏを含む。」との記載及び【００３６】の「ガラス組成物がＫ２Ｏを含む実施形態において、Ｋ２Ｏは・・・約０．０１モル％以上かつ約２．０モル％以下の濃度で存在し得る。」との記載に基づくものであり、本件特許明細書に記載した事項の範囲内においてしたものであるから、特許法第１２０条の５第９項で準用する第１２６条第５項の規定に適合するものである。
　さらに、実質上特許請求の範囲を拡張し、又は変更するものでもないから、特許法第１２０条の５第９項で準用する第１２６条第６項の規定に適合するものである。
３．一群の請求項について
　訂正前の請求項１〜１２について、請求項２〜１２はそれぞれ請求項１を直接または間接的に引用しているものであって、訂正事項１〜２によって訂正される請求項１に連動して訂正されるものであるから、訂正前の請求項１〜１２に対応する訂正後の請求項１〜１２は、一群の請求項である。
　ただし、訂正後の請求項７，９は一群の他の請求項とは別途訂正するものである。
　また、訂正前の請求項１３〜１５について、請求項１４、１５はそれぞれ請求項１３を直接または間接的に引用しているものであって、訂正事項４〜６によって訂正される請求項１３に連動して訂正されるものであるから、訂正前の請求項１３〜１５に対応する訂正後の請求項１３〜１５は、一群の請求項である。
　したがって、訂正事項１〜６は、特許法第１２０条の５第４項に規定するこれら一群の請求項ごとに請求するものである。
４．むすび
　以上のとおりであるから、本件訂正は、特許法第１２０条の５第２項ただし書第１号及び第４号に掲げる事項を目的とし、同条第４項及び第９項の規定によって準用する第１２６条第５項及び第６項の規定に適合するので、訂正後の請求項〔１〜６，８，１０〜１２〕，〔７，９〕,〔１３〜１５〕について訂正を認める。
第３．特許異議の申立てについて
１．本件発明
　上記「第２．」のとおり、本件訂正請求による訂正が認められるから、本件訂正請求により訂正された訂正請求項１〜１５に係る発明（以下「本件発明１」〜「本件発明１５」という。）は、訂正請求書に添付された訂正特許請求の範囲の請求項１〜１５に記載された事項により特定される次のとおりのものと認められる。
「【請求項１】
　医薬品パッケージ用ガラスであって、
　７０モル％〜８０モル％の濃度のＳｉＯ２と、
　４モル％〜８モル％の、ＭｇＯ、ＣａＯ、ＳｒＯおよびＢａＯよりなる群から選択されるアルカリ土類酸化物であって、ＭｇＯおよびＣａＯを含有し、ＣａＯの濃度は０．１モル％〜１．０モル％である、アルカリ土類酸化物と、
　Ｘモル％のＡｌ２Ｏ３であって、Ｘは
５
　Ｙモル％のアルカリ酸化物であって、Ｙは９モル％超であり、Ｎａ２ＯおよびＫ２Ｏを含有し、Ｎａ２Ｏの濃度は２モル％〜１５モル％であり、Ｋ２Ｏの濃度は０．０１モル％以上かつ２モル％以下である、アルカリ酸化物と、
を含み、
　Ｙ：Ｘの比が１超であるガラス組成を有
し、
　該ガラスは、イオン交換により強化可能であり、３５０℃〜５００℃の温度で３０時間未満の時間の１００％ＫＮＯ
３
の溶融塩浴中でのイオン交換により強化されたときに１０μｍ以上の層深さおよび２５０ＭＰａ以上の表面圧縮応力を有する圧縮応力層を有するものであり、および
　ＩＳＯ７２０に準じた少なくともＨＧＡ２の耐加水分解性を有
【請求項２】
ＳｉＯ２は７４モル％〜７８モル％の量で存在する、請求項１記載の医薬品パッケージ用ガラス。
【請求項３】
（ＣａＯ（モル％）／（ＣａＯ（モル％）＋ＭｇＯ（モル％）））比が０．５以下である、請求項１記載の医薬品パッケージ用ガラス。
【請求項４】
Ｙ：Ｘの比が２以下である、請求項１記載の医薬品パッケージ用ガラス。
【請求項５】
前記アルカリ酸化物が、８モル％超の量でＮａ２Ｏを含む、請求項４記載の医薬品パッケージ用ガラス。
【請求項６】
前記ガラス組成が、ホウ素およびホウ素化合物を含まない、請求項１記載の医薬品パッケージ用ガラス。
【請求項７】
　
医薬品パッケージ用ガラスであって、
　７０モル％超〜８０モル％の濃度のＳｉＯ
２
と、
　４モル％〜８モル％の、ＭｇＯ、ＣａＯ、ＳｒＯおよびＢａＯよりなる群から選択されるアルカリ土類酸化物であって、ＭｇＯおよびＣａＯを含有し、ＣａＯの濃度は０．１モル％〜１．０モル％である、アルカリ土類酸化物と、
　Ｘモル％のＡｌ
２
Ｏ
３
であって、Ｘは５〜８モル％である、Ａｌ
２
Ｏ
３
と、
　Ｙモル％のアルカリ酸化物であって、Ｙは９モル％超であり、Ｎａ
２
ＯおよびＫ
２
Ｏを含有し、Ｎａ
２
Ｏの濃度は２モル％〜１５モル％であり、Ｋ
２
Ｏの濃度は０．０１モル％以上かつ２モル％以下である、アルカリ酸化物と、
を含み、
　Ｙ：Ｘの比が１超であるガラス組成を有し、
　該ガラスは、イオン交換により強化されたものであり、１０μｍ以上の層深さおよび２５０ＭＰａ以上の表面圧縮応力を有する圧縮応力層を有
し、および
　ＩＳＯ７２０に準じた少なくともＨＧＡ２の耐加水分解性を有する、
【請求項８】
　ＩＳＯ７１９に準じたタイプＨＧＢ１の耐加水分解性を有する、請求項１記載の医薬品パッケージ用ガラス。
【請求項９】
　ＩＳＯ７２０に準じたタイプＨＧＡ１の耐加水分解性を有する、請求項７記載の医薬品パッケージ用ガラス。
【請求項１０】
　ＤＩＮ１２１１６に準じた少なくともクラスＳ３の耐酸性を有する、請求項１記載の医薬品パッケージ用ガラス。
【請求項１１】
　ＩＳＯ６９５に準じた少なくともクラスＡ２の耐塩基性を有する、請求項１記載の医薬品パッケージ用ガラス。
【請求項１２】
　７０×１０−７Ｋ−１未満の熱膨張係数を有する、請求項１記載の医薬品パッケージ用ガラス。
【請求項１３】
　医薬品パッケージ用ガラスであって、
  ７４モル％〜７８モル％のＳｉＯ２と、
  ４モル％〜８モル％の、ＭｇＯ、ＣａＯ、ＳｒＯおよびＢａＯよりなる群から選択されるアルカリ土類酸化物であって、ＭｇＯおよびＣａＯを含有し、ＣａＯの濃度は０．１モル％〜１．０モル％であり、（ＣａＯ（モル％）／（ＣａＯ（モル％）＋ＭｇＯ（モル％）））比が０．５以下である、アルカリ土類酸化物と、
  Ｘモル％のＡｌ２Ｏ３であって、Ｘは
５
  Ｙモル％のアルカリ酸化物であって、Ｙは９〜１４モル％であ
り、Ｎａ
２
ＯおよびＫ
２
Ｏを含有し、Ｎａ
２
Ｏの濃度は２モル％以上であり、Ｋ
２
Ｏの濃度は０．０１モル％〜２モル％である
　を含み、
  Ｙ：Ｘの比が１超であり、ホウ素およびホウ素化合物を含まない、ガラス組成を有
し、
　該ガラスは、イオン交換により強化可能であり、３５０℃〜５００℃の温度で３０時間未満の時間の１００％ＫＮＯ
３
の溶融塩浴中でのイオン交換により強化されたときに１０μｍ以上の層深さおよび２５０ＭＰａ以上の表面圧縮応力を有する圧縮応力層を有するものであり、および
　ＩＳＯ７２０に準じた少なくともＨＧＡ２の耐加水分解性を有
【請求項１４】
Ｙ：Ｘの比が２以下である、請求項１３記載の医薬品パッケージ用ガラス。
【請求項１５】
前記アルカリ酸化物が、８モル％超の量でＮａ２Ｏを含む、請求項１４記載の医薬品パッケージ用ガラス。」 
２．取消理由について
（１）取消理由の要旨
　訂正前の請求項１〜１５に係る特許に対して、平成２９年１１月１５日付けで特許権者に通知した取消理由の要旨は、次のとおりである。
ア）本件発明は、本件明細書の段落【０００７】に記載されているように、化学的耐久性を有し、かつイオン交換による化学的強化に対する感受性を有するガラス製医薬品パッケージに使用するためのガラスを得ることを課題とするものである。
イ）これに対し、訂正前の請求項１〜１５に係る発明は、１）Ｋ２Ｏの濃度がＮａ２Ｏの濃度よりも大きい場合、２）Ｎａ２Ｏの濃度がＫ２Ｏの濃度よりもわずかしか大きくない場合、３）Ｎａ２Ｏの濃度が２モル％程度まで小さく、他のアルカリ酸化物を多量に含む場合を含むものである。
ウ）しかしながら、１）または２）の場合や、３）において他のアルカリ酸化物として、Ｒｂ２ＯやＣｓ２Ｏ等のカリウムイオンよりもイオン半径の大きいアルカリイオンを含んだ場合には、イオン交換による化学的強化の際に、イオン半径の小さいナトリウムイオンに対するイオン半径の大きいカリウムイオン等の相対量が大きくなり、イオン交換があまり行われなくなることから、本件発明の化学的強化に対する感受性を有しないものと認められる。
エ）また、他のアルカリ酸化物として、Ｌｉ２Ｏ、Ｒｂ２ＯまたはＣｓ２Ｏを含む場合においても、これらの成分を含まない場合と同様に化学的耐久性を有するものとは認められない。
オ）よって、本件請求項１〜１５に係る特許は、特許請求の範囲の記載が、本件発明の課題を解決できないものを含むものであるから、特許法第３６条第６項第１号に規定する要件を満たしていない特許出願に対してされたものであり、取り消すべきものである。
（２）当審の判断
ア）Ｎａ２Ｏ濃度とＫ２Ｏの濃度の大小関係について
　訂正によって、本件発明１３〜１５は、Ｎａ２Ｏの濃度よりもＫ２Ｏの濃度が高いものを含まないものになったことから、取消理由の１）の場合を含まず、化学的強化に対する感受性を有するものと認められる。
　また、特許権者が、平成３０年　２月１９日付けの意見書と共に提出した乙第１号証：特開２００８−１５９０号公報、乙第２号証：特開２００８−１１５０７２号公報及び乙第３号証：米国特許出願公開第２００７／６０４６５号明細書（以下、それぞれ、「乙１」〜「乙３」という。）の記載をみれば、Ｎａ２Ｏの濃度がＫ２Ｏの濃度よりもわずかに多い場合であっても、十分にイオン交換による化学的強化ができ、２５０ＭＰａ以上の表面圧縮応力が得られるものと認められる。
イ）Ｎａ２Ｏの濃度が２モル％程度まで小さく、他のアルカリ酸化物を含む場合について
　特許権者が、平成３０年　２月１９日付けの意見書と共に提出した乙第６号証：国際公開２０１１−１９０１０号（以下、「乙６」という。）にも記載されているように、他のアルカリ酸化物として、ＣｓＯ２及びＲｂ２Ｏを含んでいる場合でも、Ｎａ２Ｏの濃度を調整することで、十分にイオン交換による化学強化ができ、２５０ＭＰａ以上の表面圧縮応力が得られるものと認められる。
　また、Ｎａ２Ｏの濃度が２モル％まで少ない場合であっても、乙１〜３にも記載されているように、他のアルカリ酸化物として、Ｌｉ２Ｏの濃度を大きくすることで、十分にイオン交換による化学強化ができ、２５０ＭＰａ以上の表面圧縮応力が得られるものと認められる。
ウ）化学的耐久性について
　本件明細書の記載によれば、本件発明は、アルカリ酸化物の濃度（または種類）ではなく、主に、ガラス中のＳｉＯ２、Ａｌ２Ｏ３、およびアルカリ土類酸化物の濃度を制御することにより、化学的耐久性を付与するものと認められ、また、乙６には、アルカリ酸化物として、Ｎａ２ＯおよびＫ２Ｏに加えて他のアルカリ酸化物を含んでいたとしても、十分に化学的耐久性を得られることが記載されていることから、Ｎａ２Ｏの濃度を２モル％まで少なくした場合であっても、他のアルカリ酸化物の量を調整すれば、耐加水分解性等の化学的耐久性を有するものと認められる。
（３）申立人の主張について
ア）申立人の主張の要旨
　これらの点について、申立人は、化学的強化に対する感受性について、本件発明は、本件明細書の段落【００３５】に記載されているように、「ガラス組成物のイオン交換能は、主として、イオン交換に先立ってガラス組成物中に当初から存在するアルカリ酸化物Ｎａ２Ｏの量よりガラス組成物に対し付与される」ものであり、Ｌｉ２ＯをＮａ２Ｏの含有量以上に含むガラス組成物は本件特許の開示の範囲外であるから、Ｎａ２Ｏの含有量が２モル％程度まで小さい場合において、課題を解決することができない旨主張し、化学的耐久性について、乙６に記載された耐酸性の評価は、本件発明とは異なる指標であるから、乙６の実施例において、Ｃｓ２Ｏ及びＬｉ２Ｏが添加された場合にエッチングレートが変化しなかったことをもって、本件発明において、Ｃｓ２Ｏ及びＬｉ２Ｏが添加された場合においても、化学的耐久性が変化しなかったとはいえない旨主張している。
イ）当審の判断
ｉ）強度について
　申立人の指摘する上記本件明細書の記載は、イオン交換能を主だって付与する成分がＮａ２Ｏであることを示しているだけであって、Ｌｉ２ＯとＮａ２Ｏの含有量の大小を特定するものではないから、Ｌｉ２ＯをＮａ２Ｏの含有量以上に含むガラス組成物が本件特許の開示の範囲外とはいえない。
　また、イオン交換により、ガラスの表面に表面圧縮応力を付与して強化するためには、ガラス表面に存在するイオン半径の小さいイオンを、イオン半径の大きいイオンに置換することは技術常識であるから、本件発明において、Ｎａ２Ｏの含有量が小さい場合において、イオン交換能を付与する他のアルカリ酸化物として、Ｌｉ２Ｏを選択することは、当業者にとって自明といえる。
ｉｉ）化学的耐久性について
　乙６の記載は、少なくとも珪酸塩ガラスにおいて、Ｃｓ２Ｏ及びＬｉ２Ｏが添加された場合においても、化学的耐久性に大きな影響を与えるものではないことを裏付けるものといえる。
（４）まとめ 
　以上のとおりであるから、本件特許は、特許法第３６条第６項第１号に規定する要件を満たしていない特許出願に対してされたものでない。
３．取消理由通知において採用しなかった特許異議申立理由について
３−１特許法第２９条第２項について
　申立人は、特許異議申立書において、訂正前の請求項１，３〜１２に係る発明は、甲第１号証、甲第２号証、および周知技術（甲第３号証〜甲第５号証）に基いて、当業者が容易に発明をすることができたものであるから、特許法第２９条第２項の規定により特許を受けることができないものであり、その特許は取り消すべきものであること、及び、訂正前の請求項２，１３〜１５に係る発明は、甲第１号証、甲第２号証、および周知技術（甲第３号証〜甲第７号証）に基いて、当業者が容易に発明をすることができたものであるから、特許法第２９条第２項の規定により特許を受けることができないものであり、その特許は取り消すべきものであることを主張している。
甲第１号証：国際公開２０１１／２２６３９号（パテントファミリー：特表２０１３−５０２３７０号公報）
甲第２号証：特開２０１１−９３７９２号公報
甲第３号証：米国特許出願公開第２００７／６０４６５号明細書
甲第４号証：特表２００５−５１０３０７号公報 
甲第５号証：特表２０１０−５０３５０４号公報
甲第６号証：特開２００５−３２０２３４号公報
甲第７号証：特表２００３−５２５８３０号公報
（以下、それぞれ「甲１」〜「甲７」という。） 
３−２甲号証に記載の事項
（１）甲１に記載の事項
　甲１には、以下の事項が記載されている（抄訳は当審で付加したものである。以下、同じ。）。
摘記１−１：「1. A glass comprising SiO2 and Na2O, wherein the glass has a temperature T35kp at which the glass has a viscosity of 35 kpoise, wherein the temperature Tbreakdown at which zircon breaks down to form ZrO2　and SiO2　is greater than T35kp. 
　2. The glass of Claim 1, wherein SiO2　+ B2O3 ≧ 66 mol% and Na2O ≧ 9 mol%. 
・・・
　7. The glass of any of the preceding claims, wherein the glass comprises: 61 mol % ≦ SiO2 ≦ 75 mol%; 7 mol % ≦ Al2O3　≦ 15 mol%; 0 mol% ≦ B2O3 ≦ 12 mol%; 9 mol % ≦ Na2O ≦ 21 mol%; 0 mol % ≦ K2O ≦ 4 mol%; 0 mol% ≦ MgO ≦ 7 mol%; and 0 mol% ≦ CaO ≦ 3 mol%.」
（抄訳：請求項１：ＳｉＯ２およびＮａ２Ｏを含むガラスであって、前記ガラスが３５キロポアズの粘度を有する温度Ｔ35kpを有し、ジルコンが崩壊してＺｒＯ２およびＳｉＯ２を形成する温度ＴbreakdownがＴ35kpより高いガラス。
請求項２：前記ガラスがＳｉＯ２＋Ｂ２Ｏ３≧６６モル％およびＮａ２Ｏ≧９モル％である請求項１に記載のガラス
請求項７：前記ガラスが、６１モル％≦ＳｉＯ２≦７５モル％；７モル％≦Ａｌ２Ｏ３≦１５モル％；０モル％≦Ｂ２Ｏ３≦１２モル％；９モル％≦Ｎａ２Ｏ≦２１モル％；０モル％≦Ｋ２Ｏ≦４モル％；０モル％≦ＭｇＯ≦７モル％；および０モル％≦ＣａＯ≦３モル％を含むことを特徴とする先行する請求項に記載のガラス。）
摘記１−２：「5. The glass of Claim 4, wherein the ion exchanged glass has a compressive stress of at least 350 MPa and a compressive depth of layer of at least 20 microns.」
（請求項５：前記ガラスがイオン交換されて、ガラスの少なくとも１つの表面に圧縮層を形成し、
　前記圧縮層が、少なくとも３５０ＭＰａの圧縮応力および少なくとも２０μｍの圧縮層の深さを有することを特徴とする請求項４記載のガラス。）
摘記１−３：「17. The glass of any of the preceding claims, wherein the glass is formed into one of a cover plate, a window, a casing, a display screen, and a touch panel of an electronic device.」
（抄訳：請求項１７：前記ガラスが、電子機器のカバープレート、ウィンドウ、ケーシング、表示画面、およびタッチパネルに成形されることを特徴とする先行する請求項に記載のガラス）
摘記１−４：「[0041] In one embodiment, the glasses listed in Table 3 are ion exchanged by exposure to molten KNO3 at a temperature of 410℃ for 8 hours to produce a compressive stress layer having a depth (also referred to as a depth of layer) of at least 20 μm on the surface of the glass and a maximum compressive stress of at least 350 MPa. In another embodiment the glasses listed in Table 3 are ion exchanged to achieve a central tension of at least 10 MPa.」
（抄訳：[0041]１つの実施の形態では、表３に記載のガラスは、４１０℃の温度で８時間の溶融ＫＮＯ３への曝露によってイオン交換されて、ガラス表面における少なくとも２０μｍの深さ（「層の深さ」とも称される）、および少なくとも３５０ＭＰａの最大圧縮応力を有する圧縮応力層を生じる。別の実施の形態では、表３に記載のガラスはイオン交換されて、少なくとも１０ＭＰａの中心張力を達成する。）
摘記１−５：「
　」
（２）甲２に記載の事項
　甲２には、以下の事項が記載されている。
摘記２−１：「【請求項１】
　少なくとも以下の構成成分を酸化物基準の重量％で含有するガラスであって、
ＳｉＯ２　　　　６５〜７２
Ａｌ２Ｏ３　　　１１〜１７
Ｎａ２Ｏ　　　　０．１〜８
ＭｇＯ　　　　　３〜８
ＣａＯ　　　　　４〜１２
ＺｎＯ　　　　　０〜１０
　ＣａＯ／ＭｇＯの重量比が１．４ないし１．８であり、
　不可避の不純物を別にして、Ｂ２Ｏ３、ＳｒＯ、ＢａＯおよびＰｂＯが存在せず、
　ＤＩＮ　ＩＳＯ　７１９による加水分解クラス１の耐加水分解性が得られ、
　ＤＩＮ　１２１１６による少なくとも酸クラス２の耐酸性が得られ、
　ＤＩＮ　ＩＳＯ　６９５による少なくともアルカリクラス２の耐アルカリ性が得られることを特徴とするガラス。
・・・
【請求項１５】
　製薬向け一次包装材料、特に瓶、シリンジ、もしくはアンプル、
　・・・
　基板、スーパーストレートもしくはカバー、特に電気工学アプリケーション用、ＴＦＴ、ＰＤＰもしくはＯＬＥＤスクリーン用、もしくは太陽光発電用のもの、
  ・・・としての請求項１ないし１４のいずれか１項に記載のガラスの使用。」
摘記２−２：「【技術分野】
【０００１】
　本発明は、ホウ素含有原料を添加せずに溶融できるホウ素フリーガラス、好ましくは中性（ニュートラル）ガラスに関する。
【背景技術】
【０００２】
　「中性ガラス」という用語は非常に優れた耐加水分解性および非常に優れた耐酸性を備えるガラスを意味すると解釈される。このようにこれらのガラスは「中性」作用を有し、溶液にガラスの構成成分をほとんど溶出させることがないため、とりわけ製薬業界において、特に注射液用の一次包装材料として使用できる。
　表１は、さまざまな規格にしたがい、水、酸、およびアルカリに対する化学的耐久性に関してガラスの分類をまとめている。
【０００３】
」
４．特許法第２９条第２項について
（１）本件発明１
４．特許法第２９条第２項について
（１）本件発明１
　摘記１−１及び１−５から、甲１には以下の組成のＮｏ．５７のガラスが記載されている（特許異議申立書第１２頁の表）。
　また、摘記１−２及び１−４から、表３に記載されたＮｏ．５７のガラスは、４１０℃の温度で８時間の溶融ＫＮＯ３への曝露によってイオン交換されて、ガラス表面における少なくとも２０μｍの深さ、および少なくとも３５０ＭＰａの最大圧縮応力を有する圧縮応力層を生じるガラスと認められる。
　さらに、摘記１−３から、甲１のガラスは、電子機器のカバープレート、ウィンドウ、ケーシング、表示画面、およびタッチパネルに用いられるものと認められる。
　よって、甲１には以下の発明（「引用発明」という）が記載されていると認められる。
「７３．５モル％のＳｉＯ２と、７．６モル％のＡｌ２Ｏ３と、１２．７５モル％のＮａ２Ｏと、１．１５モル％のＫ２Ｏと、４．２モル％のＭｇＯと、０．６モル％のＣａＯと、０．２モル％のＳｎＯ２とを有し、４１０℃の温度で８時間の溶融ＫＮＯ３への曝露によってイオン交換されて、ガラス表面における少なくとも２０μｍの層の深さおよび少なくとも３５０ＭＰａの最大圧縮応力を有する圧縮応力層が形成される電子機器のカバープレート、ウィンドウ、ケーシング、表示画面、およびタッチパネルに用いられるガラス」
　ここで、引用発明は、ＳｉＯ２とＡｌ２Ｏ３とを含むことから、アルミノケイ酸塩ガラスといえる。
　よって、本件発明１と引用発明とを対比すると、
「７０モル％〜８０モル％の濃度のＳｉＯ２と、
　４モル％〜８モル％の、ＭｇＯ、ＣａＯ、ＳｒＯおよびＢａＯよりなる群から選択されるアルカリ土類酸化物であって、ＭｇＯおよびＣａＯを含有し、ＣａＯの濃度は０．１モル％〜１．０モル％である、アルカリ土類酸化物と、
　Ｘモル％のＡｌ２Ｏ３であって、Ｘは５〜８モル％である、Ａｌ２Ｏ３と、
　Ｙモル％のアルカリ酸化物であって、Ｙは９モル％超であり、Ｎａ２ＯおよびＫ２Ｏを含有し、Ｎａ２Ｏの濃度は２モル％〜１５モル％であり、Ｋ２Ｏの濃度は０．０１モル％以上かつ２モル％以下である、アルカリ酸化物と、
を含み、
　Ｙ：Ｘの比が１超であるガラス組成を有し、
　該ガラスは、イオン交換により強化可能であり、３５０℃〜５００℃の温度で３０時間未満の時間の１００％ＫＮＯ３の溶融塩浴中でのイオン交換により強化されたときに１０μｍ以上の層深さおよび２５０ＭＰａ以上の表面圧縮応力を有する圧縮応力層を有するものである、アルミノケイ酸塩ガラス」の点で両者は一致し、以下の２点で相違する。
相違点１：本件発明１は、医療用パッケージガラスであるのに対し、引用発明は、電子機器のカバープレート、ウィンドウ、ケーシング、表示画面、およびタッチパネルに用いられるガラスである点。
相違点２：本件発明１は、ＩＳＯ７２０に準じた少なくともＨＧＡ２の耐加水分解性を有するのに対し、引用発明は耐加水分解性を有するか不明である点。
　上記相違点について検討する。
　まず、相違点１について検討するに、摘記２−１及び２−２から、甲第２号証には、耐加水分解性および耐酸性を備える中性ガラスであるホウ素フリーのアルカリアルミノケイ酸ガラスの用途として、製薬向け一次包装材料、特に瓶、シリンジ、もしくはアンプルの用途と、ＴＦＴ、ＰＤＰもしくはＯＬＥＤスクリーン用の基板や電気工学アプリケーション用のカバーへの用途が選択的に併記されていると認められる。
　ここで、引用発明はモル％で記載されており、甲２は重量％で記載されているため、引用発明について、モル％を重量％に変換してみると、以下のようになる。
　すると、引用発明は、甲２に記載のアルカリアルミノケイ酸塩ガラスの範囲外の組成となっているため、引用発明が甲２に記載のガラスと同程度の耐加水分解性や耐酸性を有するものであるとはいえない。
　してみれば、甲２の記載は、引用発明のガラスを製薬向け一次包装材料等の医薬品パッケージに用いることを示唆するものとはいえない。
　そして、他の甲号証を参酌しても、引用発明のガラスを医療用パッケージに適用することについて記載も示唆も認められない。
　よって、他の相違点について検討するまでもなく、本件発明１は、甲１に記載された発明及び甲１〜甲７の記載に基いて、当業者が容易に発明をすることができたものであるとはいえない。
　また、甲１に記載の他の組成（例えば、Ｎｏ．６３）を引用発明とした場合についても同様である。
（２）申立人の主張について
　申立人は、特許異議申立書において、「ＴＦＴ、ＰＤＰもしくはＯＬＥＤスクリーン等の電子機器の表示装置用の基板ガラスには、フォトエッチング工程等の製造プロセスで使用される薬品等に対する高い化学的耐久性や機械的耐久性が要求されることは、特に証拠を示すまでもなく、本件特許の優先日前に当業者に周知の事項である。これらの事項から、電子機器のカバープレートや表示画面に用いられる甲１発明のアルカリアルミノケイ酸ガラスを、製薬向け一次包装材料（医薬品パッケージ）に用いることを試みる動機付けが与えられる。」とも主張している。
　しかしながら、引用発明は、カバーガラスやタッチパネル等の電子機器の表面に形成するガラスに用いられるものであって、フォトエッチング工程が行われるガラス基板とは異なり、フォトエッチング工程に耐え得る程度の化学的耐久性が求められたものとはいえない。
　したがって、申立人の上記主張は採用できない。
（３）まとめ
　本件発明１は、甲１に記載された発明及び甲１〜甲７の記載に基いて、当業者が容易に発明をすることができたものであるとはいえない。
　また、相違点１に係る発明特定事項を有する本件発明７，１３、本件発明１，７又は１３を引用する本件発明２〜６，８〜１２，１４，１５についても同様である。
第６．むすび
　以上のとおりであるから、取消理由通知に記載した取消理由及び特許異議申立書に記載した特許異議申立理由によっては、本件請求項１〜１５に係る特許を取り消すことはできない。
　また、他に本件請求項１〜１５に係る特許を取り消すべき理由を発見しない。
　よって、結論のとおり決定する。
【異議決定日】
平成３０年６月８日（２０１８．６．８）
【訂正の要旨】
審決（決定）の【理由】欄参照。
（５７）【特許請求の範囲】
　【請求項１】
　医薬品パッケージ用ガラスであって、
　７０モル％〜８０モル％の濃度のＳｉＯ２と、
　４モル％〜８モル％の、ＭｇＯ、ＣａＯ、ＳｒＯおよびＢａＯよりなる群から選択されるアルカリ土類酸化物であって、ＭｇＯおよびＣａＯを含有し、ＣａＯの濃度は０．１モル％〜１．０モル％である、アルカリ土類酸化物と、
　Ｘモル％のＡｌ２Ｏ３であって、Ｘは
５
　Ｙモル％のアルカリ酸化物であって、Ｙは９モル％超であり、Ｎａ２ＯおよびＫ２Ｏを含有し、Ｎａ２Ｏの濃度は２モル％〜１５モル％であり、Ｋ２Ｏの濃度は０．０１モル％以上かつ２モル％以下である、アルカリ酸化物と、
を含み、
　Ｙ：Ｘの比が１超であるガラス組成を有し、
　
該ガラスは、イオン交換により強化可能であり、３５０℃〜５００℃の温度で３０時間未満の時間の１００％ＫＮＯ３の溶融塩浴中でのイオン交換により強化されたときに１０μｍ以上の層深さおよび２５０ＭＰａ以上の表面圧縮応力を有する圧縮応力層を有するものであり、および
　
ＩＳＯ７２０に準じた少なくともＨＧＡ２の耐加水分解性を有する、
　【請求項２】
　ＳｉＯ２は７４モル％〜７８モル％の量で存在する、請求項１記載の医薬品パッケージ用ガラス。
　【請求項３】
　（ＣａＯ（モル％）／（ＣａＯ（モル％）＋ＭｇＯ（モル％）））比が０．５以下である、請求項１記載の医薬品パッケージ用ガラス。
　【請求項４】
　Ｙ：Ｘの比が２以下である、請求項１記載の医薬品パッケージ用ガラス。
　【請求項５】
　前記アルカリ酸化物が、８モル％超の量でＮａ２Ｏを含む、請求項４記載の医薬品パッケージ用ガラス。
　【請求項６】
　前記ガラス組成が、ホウ素およびホウ素化合物を含まない、請求項１記載の医薬品パッケージ用ガラス。
　【請求項７】
　
医薬品パッケージ用ガラスであって、
　
７０モル％〜８０モル％の濃度のＳｉＯ２と、
　
４モル％〜８モル％の、ＭｇＯ、ＣａＯ、ＳｒＯおよびＢａＯよりなる群から選択されるアルカリ土類酸化物であって、ＭｇＯおよびＣａＯを含有し、ＣａＯの濃度は０．１モル％〜１．０モル％である、アルカリ土類酸化物と、
　
Ｘモル％のＡｌ２Ｏ３であって、Ｘは５〜８モル％である、Ａｌ２Ｏ３と、
　
Ｙモル％のアルカリ酸化物であって、Ｙは９モル％超であり、Ｎａ２ＯおよびＫ２Ｏを含有し、Ｎａ２Ｏの濃度は２モル％〜１５モル％であり、Ｋ２Ｏの濃度は０．０１モル％以上かつ２モル％以下である、アルカリ酸化物と、
を含み、
　
Ｙ：Ｘの比が１超であるガラス組成を有し
　該ガラスは、イオン交換により強化されたものであり、１０μｍ以上の層深さおよび２５０ＭＰａ以上の表面圧縮応力を有する圧縮応力層を有
し、および
　
ＩＳＯ７２０に準じた少なくともＨＧＡ２の耐加水分解性を有する、
　【請求項８】
　ＩＳＯ７１９に準じたタイプＨＧＢ１の耐加水分解性を有する、請求項１記載の医薬品パッケージ用ガラス。
　【請求項９】
　ＩＳＯ７２０に準じたタイプＨＧＡ１の耐加水分解性を有する、請求項７記載の医薬品パッケージ用ガラス。
　【請求項１０】
　ＤＩＮ１２１１６に準じた少なくともクラスＳ３の耐酸性を有する、請求項１記載の医薬品パッケージ用ガラス。
　【請求項１１】
　ＩＳＯ６９５に準じた少なくともクラスＡ２の耐塩基性を有する、請求項１記載の医薬品パッケージ用ガラス。
　【請求項１２】
　７０×１０−７Ｋ−１未満の熱膨張係数を有する、請求項１記載の医薬品パッケージ用ガラス。
　【請求項１３】
　医薬品パッケージ用ガラスであって、
　７４モル％〜７８モル％のＳｉＯ２と、
　４モル％〜８モル％の、ＭｇＯ、ＣａＯ、ＳｒＯおよびＢａＯよりなる群から選択されるアルカリ土類酸化物であって、ＭｇＯおよびＣａＯを含有し、ＣａＯの濃度は０．１モル％〜１．０モル％であり、（ＣａＯ（モル％）／（ＣａＯ（モル％）＋ＭｇＯ（モル％）））比が０．５以下である、アルカリ土類酸化物と、
　Ｘモル％のＡｌ２Ｏ３であって、Ｘは
５
　Ｙモル％のアルカリ酸化物であって、Ｙは９〜１４モル％であ
り
Ｎａ２ＯおよびＫ２Ｏを含有し、Ｎａ２Ｏの濃度は２モル％以上であり、Ｋ２Ｏの濃度は０．０１モル％〜２モル％である
を含み、
　Ｙ：Ｘの比が１超であり、ホウ素およびホウ素化合物を含まない、ガラス組成を有し、
　
該ガラスは、イオン交換により強化可能であり、３５０℃〜５００℃の温度で３０時間未満の時間の１００％ＫＮＯ３の溶融塩浴中でのイオン交換により強化されたときに１０μｍ以上の層深さおよび２５０ＭＰａ以上の表面圧縮応力を有する圧縮応力層を有するものであり、および
　
ＩＳＯ７２０に準じた少なくともＨＧＡ２の耐加水分解性を有する
　【請求項１４】
　Ｙ：Ｘの比が２以下である、請求項１３記載の医薬品パッケージ用ガラス。
　【請求項１５】
　前記アルカリ酸化物が、８モル％超の量でＮａ２Ｏを含む、請求項１４記載の医薬品パッケージ用ガラス。